(57)【要約】  ｉ）粒子状固体と、液体媒体と、架橋性基および１０００から７００００の重量平均分子量を有する分散剤と、を含む分散体を提供する段階と、  ｉｉ）前記粒子状固体および前記液体媒体の存在下で前記分散剤を架橋し、それによって、被包された粒子状固体の分散体を作製する段階であって、前記架橋は、分散剤１ｇあたり、前記分散剤中の架橋性基の０．０１から０．５ミリモルが架橋されるように行われる段階と、  を含む、分散体を作製するためのプロセスであって、前記プロセスはさらに、  ｉｉｉ）金属キレート化剤を前記分散体に添加することと、  段階ｉｉｉ）の後に、  ｉｖ）前記金属キレート化剤の少なくとも一部を前記分散体から除去する段階と、  を任意の段階で含む、プロセス。【特許請求の範囲】
【請求項１】
ｉ）粒子状固体と、液体媒体と、架橋性基および１０００から７００００の重量平均分子量を有する分散剤と、を含む分散体を提供する段階と、
ｉｉ）前記粒子状固体および前記液体媒体の存在下で前記分散剤を架橋し、それによって、被包された粒子状固体の分散体を作製する段階であって、前記架橋は、分散剤１ｇあたり、前記分散剤中の架橋性基の０．０１から０．５ミリモルが架橋されるように行われる段階と、
を含む、分散体を作製するためのプロセスであって、前記プロセスはさらに、
ｉｉｉ）金属キレート化剤を前記分散体に添加することと、
段階ｉｉｉ）の後に、
ｉｖ）前記金属キレート化剤の少なくとも一部を前記分散体から除去する段階と、
を任意の段階で含む、プロセス。
【請求項２】
前記段階が、ｉ）、ｉｉｉ）、ｉｖ）、ｉｉ）またはｉ）、ｉｉ）、ｉｉｉ）、ｉｖ）の順序で行われる、請求項１に記載のプロセス。
【請求項３】
段階ｉ）が、
ｉａ）粒子状固体および液体媒体を含む分散体を提供する段階と、
ｉｂ）段階ｉａ）における前記分散体に、架橋性基および１０００から７００００の重量平均分子量を有する分散剤を添加する段階と、
を含む、請求項１に記載のプロセス。
【請求項４】
前記段階が、
ｉａ）、ｉｉｉ）、ｉｖ）、ｉｂ）、ｉｉ）、または
ｉａ）、ｉｂ）、ｉｉｉ）、ｉｖ）、ｉｉ）、または
ｉａ）、ｉｂ）、ｉｉ）、ｉｉｉ）、ｉｖ）、または
ｉａ）、ｉｉｉ）、ｉｖ）、ｉｂ）、ｉｉ）、ｉｉｉ）、ｉｖ）
の順序で行われる、請求項３に記載のプロセス。
【請求項５】
前記架橋段階の前の前記分散剤の重量平均分子量が、５０００から５００００である、請求項１から４のいずれか一項に記載のプロセス。
【請求項６】
前記架橋段階の前の前記分散剤の重量平均分子量が、５０００から３００００である、請求項１から５のいずれか一項に記載のプロセス。
【請求項７】
前記架橋が、分散剤１ｇあたり０．０１／Ｆから０．５／Ｆミリモルの架橋剤のモル量で架橋剤を添加することによって行われ、Ｆは、架橋剤１分子あたりの架橋基の平均数である、請求項１から６のいずれか一項に記載のプロセス。
【請求項８】
前記架橋が、分散剤１ｇあたり０．０２／Ｆから０．３／Ｆミリモルの架橋剤のモル量で架橋剤を添加することによって行われ、Ｆは、架橋剤１分子あたりの架橋基の平均数である、請求項１から７のいずれか一項に記載のプロセス。
【請求項９】
前記分散剤中の前記架橋性基が、その塩を含むカルボン酸基およびホスホン酸基から選択される、請求項１から８のいずれか一項に記載のプロセス。
【請求項１０】
架橋前の前記分散剤が、分散剤１ｇあたり０．５から４ミリモルの酸価を有する、請求項１から９のいずれか一項に記載のプロセス。
【請求項１１】
前記分散剤が、前記粒子状固体の１００重量部あたり１５から６０重量部で存在する、請求項１から１０のいずれか一項に記載のプロセス。
【請求項１２】
前記分散剤が、前記粒子状固体の１００重量部あたり２０から５０重量部で存在する、請求項９に記載のプロセス。
【請求項１３】
段階ｉｉｉ）で添加される金属キレート化剤の総量が、前記粒子状固体の重量に対して、０．０１重量％から１０重量％である、請求項１から１２のいずれか一項に記載のプロセス。
【請求項１４】
段階ｉｖ）が、膜ろ過によって行われる、請求項１から１３のいずれか一項に記載のプロセス。
【請求項１５】
前記膜が、０．０５から０．３ミクロンの平均ポアサイズを有する、請求項１４に記載のプロセス。
【請求項１６】
洗浄液が、前記分散体の体積の２倍から１００倍の量で用いられる、請求項１４または１５に記載のプロセス。
【請求項１７】
前記金属キレート化剤が、エチレンジアミン四酢酸（ＥＤＴＡ）、ニトリロ三酢酸（ＮＴＡ）、ジエチレントリアミン五酢酸（ＤＴＰＡ）、エチレングリコール−ビス（２−アミノ−エチルエーテル）Ｎ，Ｎ，Ｎ’Ｎ’−四酢酸（ＥＧＴＡ）、ブチレンジアミン四酢酸、（１，２−シクロへキシレンジニトリロ−）四酢酸（ＣｙＤＴＡ）、エチレンジアミンテトラプロピオン酸、（ヒドロキシエチル）エチレンジアミン三酢酸（ＨＥＤＴＡ）、Ｎ，Ｎ，Ｎ’，Ｎ’−エチレンジアミンテトラ（メチレンホスホン酸）（ＥＤＴＭＰ）、トリエチレンテトラミン六酢酸（ＴＴＨＡ）、１，３−ジアミノ−２−ヒドロキシプロパン−Ｎ，Ｎ，Ｎ’，Ｎ’−四酢酸（ＤＨＰＴＡ）、メチルイミノ二酢酸、プロピレンジアミン四酢酸、エチレンジアミン−Ｎ，Ｎ’ビス（ｏ−ヒドロキシフェニル）酢酸（ＥＤＤＨＡ、好ましくは、ｏ，ｏ異性体）、エチレンジアミンジ（ｏ−ヒドロキシ−ｐ−メチルフェニル酢酸）（ＥＤＤＨＭＡ）、エチレンジアミンジ（５−カルボキシ−２−ヒドロキシフェニル酢酸）（ＥＤＤＣＨＡ）、エチレンジアミンジ（２−ヒドロキシ−５−スルホフェニル酢酸）（ＥＤＤＨＳＡ）、Ｎ，Ｎ−ビス（２−ヒドロキシベンジル）エチレンジアミン−Ｎ，Ｎ−二酢酸（ＨＢＥＤ）、エチレンジアミン−Ｎ，Ｎ’−ビス−（２−ヒドロキシフェニルグリシン）（ＥＨＰＧ）、
１，５，９−トリアザシクロドデカン−Ｎ，Ｎ’，Ｎ’’−トリス（メチレンホスホン酸）（ＤＯＴＲＰ）、１，４，７，１０−テトラアザシクロドデカン−Ｎ，Ｎ’，Ｎ’’，Ｎ’’’−テトラキス（メチレンホスホン酸）（ＤＯＴＰ）、ニトリロトリス（メチレン）トリホスホン酸、ジエチレントリアミンペンタ（メチレンホスホン酸）（ＤＥＴＡＰ）、アミノトリ（メチレンホスホン酸）、１−ヒドロキシエチレン−１，１−ジホスホン酸、ビス（ヘキサメチレン）トリアミンホスホン酸、１，４，７−トリアザシクロノナン−Ｎ，Ｎ’，Ｎ’’−トリス（メチレンホスホン酸）（ＮＯＴＰ）、Ｎ−（ホスホノメチル）イミノ二酢酸（ＰＭＩＤＡ）、２−ホスホノブタン−１，２，４−トリ−カルボン酸、クエン酸、酒石酸、グルコン酸、グルコヘプトネート、サッカリン酸、グリセリン酸、シュウ酸、フタル酸、マレイン酸、マンデル酸、マロン酸、乳酸、サリチル酸、５−スルホサリチル酸、カテコール、没食子酸、没食子酸プロピル、ピロガロール、８−ヒドロキシキノリン、およびシステインから選択される、請求項１から１６のいずれか一項に記載のプロセス。
【請求項１８】
前記金属キレート化剤が、ＥＤＴＡであるか、またはＥＤＴＡを含む、請求項１から１７のいずれか一項に記載のプロセス。
【請求項１９】
粘度調整剤、ｐＨ緩衝剤、バインダー、金属キレート化剤、界面活性剤、腐食防止剤、殺生物剤、染料、および／またはコゲーション低減添加剤（kogation reducing additives）から選択される１つ以上の添加剤を添加することをさらに含む、請求項１から１８のいずれか一項に記載のプロセス。
【請求項２０】
前記分散剤が、少なくとも５０重量％のベンジル（メタ）アクリレートを含むエチレン性不飽和モノマーを重合することによって作製される、請求項１から１９のいずれか一項に記載のプロセス。
【請求項２１】
前記粒子状固体が、顔料である、請求項１から２０のいずれか一項に記載のプロセス。
【請求項２２】
請求項１から２１のいずれか一項に記載のプロセスを含む、インクジェット印刷用インクを作製するためのプロセス。
【請求項２３】
請求項１から２１のいずれか一項に記載のプロセスによって得られる、または得られ得る分散体。
【請求項２４】
カルシウム、マグネシウム、亜鉛、銅、コバルト、アルミニウム、スズ、およびマンガンから選択される遊離金属を合計で５００重量ｐｐｍ未満含む、請求項２３に記載の分散体。
【請求項２５】
基体上へのサーマルインクジェット印刷のための、請求項２３または２４に記載の分散体の使用。
【請求項２６】
請求項２３または２４に記載の分散体を基体上へサーマルインクジェット印刷する方法。
【発明の詳細な説明】
【技術分野】
【０００１】
本発明は、分散体を作製するためのプロセスに関し、本発明はさらに、前記プロセスによって作製された分散体、およびこの分散体のサーマルインクジェット印刷における使用に関する。この分散体は、インク、チント、塗料、熱可塑性材料、および熱硬化性材料を含む広範囲の様々な用途において有用である。この分散体は、特に、インクジェット印刷用インクの作製に、特にはサーマルインクジェット印刷用インクの作製に適する。
【背景技術】
【０００２】
インクジェット印刷は、インクの微小液滴がノズルから基体上へ吐出される非接触印刷法である。液滴吐出にはいくつかの方法が存在し、圧電、音、および熱が挙げられる。各方法は、インクジェット印刷用インクに圧力パルスを与え、それによって、基体へ向けてのインク液滴の制御された吐出が行われる。サーマルインクジェット印刷では、抵抗器に電圧が印加され、それが急速に加熱されてインクジェット印刷用インク中の液体ビヒクルの一部を蒸発させ、それによって蒸気の気泡が形成される。気泡の形成によって引き起こされた圧力上昇および膨張により、プリンターノズルから少量のインクが吐出される。電圧が切られると、蒸気の気泡は萎む。そして、次のインクがインクジェットプリンターヘッドへ引き込まれ、サイクルが完了する。最近のサーマルインクジェットプリンターでは、液滴吐出のための工程サイクルは、一般的に高い頻度で行われ、１秒間に１０００回を超える場合も多い。典型的なサーマルインクジェット印刷ノズルは、望ましくは、その耐用期間全体で、１００万回を優に超える回数の吐出を行うべきである。
【０００３】
サーマルインクジェットプリンターは、望ましくは、プリンターヘッドの耐用期間全体にわたり、信頼性および正確性を持って吐出を行うべきである。残念なことに、印刷画質が時間と共に劣化する傾向にある場合が多い。観察することができる場合のある印刷欠陥の例としては：ピクセル抜け、ライン抜け、およびインク液滴の制御されない方向または制御されない量の吐出が挙げられる。
【０００４】
多くの場合、サーマルインクジェットプリンター中の抵抗器の熱循環が、最終的にはインクジェットプリンターの適正な運転を阻害し得るインク中の成分のゆっくりした劣化に対する少なくとも部分的な原因であると推測される。
【０００５】
染料系インク（着色剤が液体ビヒクルに可溶性である）は、サーマルインクジェットプリンターにおいて比較的堅牢な性能を示す傾向にある。対照的に、顔料系インク（着色剤が液体ビヒクル中に粒子分散体として存在する）は、大きく性能が落ちる傾向にある。１つの特定の問題は、顔料分散体のコロイド安定性の問題である。凝塊または凝集するいかなる顔料粒子も、熱抵抗器の付着汚染、ノズルの被覆、またはインクジェットプリンターノズルの閉塞を容易に引き起こし得る。顔料系インクは、耐光、耐オゾン堅牢性、および光学濃度などの特性において、染料系インクと比較した場合に優れている傾向にあり、従って、サーマルインクジェット印刷に適する顔料系インクが望まれている。
【０００６】
従って、上記の問題点の１つ以上について少なくとも部分的に対処するサーマルインクジェット印刷用インクの作製に用いることができる分散体が求められている。
【０００７】
＜先行技術＞
ＰＣＴ特許出願公開ＷＯ２０１０／０３８０７１は、インクジェット印刷用インクを作製するための被包された顔料の分散体を開示している。印刷は、サーマルインクジェット印刷であってもよい。
【発明の概要】
【発明が解決しようとする課題】
【０００８】
上記の問題に直面して、本発明者らは、驚くべきことに、粒子状固体の分散体を特定の方法で作製した場合、得られたインクが、サーマルインクジェットプリンターにおいて改善された長期的堅牢性および操作性を提供することを見出した。
【課題を解決するための手段】
【０００９】
本発明の第一の態様によると、
ｉ）粒子状固体と、液体媒体と、架橋性基および１０００から７００００の重量平均分子量を有する分散剤と、を含む分散体を提供する段階と、
ｉｉ）前記粒子状固体および前記液体媒体の存在下で前記分散剤を架橋し、それによって、被包された粒子状固体の分散体を作製する段階であって、前記架橋は、分散剤１ｇあたり、前記分散剤中の架橋性基の０．０１から０．５ミリモルが架橋されるように行われる段階と、
を含む、分散体を作製するためのプロセスであって、前記プロセスはさらに、
ｉｉｉ）金属キレート化剤を前記分散体に添加することと、
段階ｉｉｉ）の後に、
ｉｖ）前記金属キレート化剤の少なくとも一部を前記分散体から除去する段階と、
を任意の段階で含む、プロセスが提供される。
【発明を実施するための形態】
【００１０】
＜定義＞
特に断りのない限り、本明細書において、「１つの（a）」および「１つの（an）」の単語は、１つ以上を意味する。従って、例えば、「１つの（a）」粒子状固体は、２つ以上の粒子状固体の存在の可能性を含み、同様に、「１つの（a）」分散剤は、２つ以上の分散剤の存在の可能性を含む。
【００１１】
＜粒子状固体＞
粒子状固体はいかなる種類のものであってもよい。粒子状固体は、液体媒体に不溶性である染料であってよく、より好ましくは、粒子状固体は、顔料である。顔料は、無機もしくは有機顔料物質、またはこれらの混合物を含んでよく、好ましくは無機もしくは有機顔料物質、またはこれらの混合物である。顔料は、液体媒体に不溶性（定義上）である。本発明者らが意味する不溶性とは、液体媒体において好ましくは１重量％以下、より好ましくは０．１重量％以下の溶解度を有することである。溶解度は、好ましくは、２５℃の温度で測定される。溶解度は、好ましくは、ｐＨ８で測定される。好ましくは、溶解度は、水中で、より好ましくは、脱イオン水中で（好ましくは、ｐＨ８に調節されて）測定される。
【００１２】
好ましい顔料は、有機顔料であり、例えば、Third Edition of the Colour Index (1971)およびそれに続く改訂版、ならびにそれに対する補遺において、「顔料」の見出しのチャプターに記載されている顔料の種類のいずれかである。有機顔料の例は、アゾ（ジスアゾおよび縮合アゾを含む）、チオインディゴ、インダントロン、イソインダントロン、アンタントロン、アントラキノン、イソジベンズアントロン、トリフェンジオキサジン、キナクリドン、およびフタロシアニン系、特に銅フタロシアニンおよびその核ハロゲン化誘導体からのものである。好ましい有機顔料は、フタロシアニン、特に銅フタロシアニン顔料、アゾ顔料、インダントロン、アンタントロン、およびキナクリドンである。
【００１３】
好ましい無機顔料としては、カーボンブラック（特にガスブラック）、二酸化チタン、二酸化ケイ素、酸化アルミニウム、酸化および硫化鉄が挙げられる。
【００１４】
インクジェットの場合、特に適切な顔料は、カーボンブラック、Ｃ．Ｉ．ピグメントレッド１２２、Ｃ．Ｉ．ピグメントブルー１５：３、およびＣ．Ｉ．ピグメントイエロー７４である。これらの顔料は、カラーインクセットのためのブラック、マゼンタ、シアン、およびイエローインクの作製に用いることができる。当然、多くの別の選択肢としての顔料も存在する。
【００１５】
顔料は、その表面に水分散性基が共有結合するように、表面処理されていないことが好ましい。顔料は、分散剤の補助なしには水に分散することができないことが好ましい。
【００１６】
＜分散体＞
段階ｉ）における分散体は、好ましくは、液体媒体中に均一に分散された粒子状固体を含む。好ましくは、分散体は、流体であり、より好ましくは、液体である。より好ましくは、分散体は、２５℃の温度で液体である。
【００１７】
分散体は、１ミクロン以上の平均サイズを有する粒子を含んでよく（例：粒子状固体の粒子のプレ混合物）、またはより好ましくは、それは、１ミクロン未満の平均サイズを有する粒子を含んでよい（例：粉砕処理された分散体）。
【００１８】
プレ混合物は、攪拌、振とう、転動などを含む多数の方法によって形成することができる。これらは、エネルギーが比較的低い傾向にあり、粒子状固体の平均粒子サイズを大きく低下させることがない傾向にある。
【００１９】
より好ましくは、段階ｉ）における粒子は、粉砕されたものである。適切な粉砕方法としては、ホモジナイゼーション、マイクロフルイダイゼーション、超音波処理、およびビーズミリングが挙げられ、これらの組み合わせも含む。得られる粉砕分散体は、好ましくは、１０から５００ｎｍ、より好ましくは、３０から３００ｎｍ、特には、５０から２００ｎｍの平均粒子サイズを有する。粒子サイズとは、好ましくは、直径、または非球状粒子の場合は有効直径を意味する。より好ましくは、平均粒子サイズは、Ｚ−平均である。好ましくは、粒子サイズは、光散乱法によって測定される。粒子サイズを測定するための好ましい装置は、Ｍａｌｖｅｒｎ  Ｚｅｔａｓｉｚｅｒ（商標）（特には、Ｚｅｔａｓｉｚｅｒ（商標）Ｎａｎｏ  ＺＳ９０）である。
【００２０】
好ましくは、段階ｉ）における分散体は、液体媒体および分散剤の存在下で粒子状固体を粉砕することによって作製されたものである。
【００２１】
好ましくは、分散剤は、粒子状固体の表面に少なくとも部分的に吸着されている。好ましくは、分散剤は、液体媒体中の粒子状固体をコロイド的に安定化させる。
【００２２】
段階ｉ）における分散体において、分散剤は、粒子状固体の１００重量部あたり、好ましさの増加する順序で、１から１５０、５から１００、１０から９０、１５から８０、１５から７０、１５から６０、２０から５０、２０から４５重量部の分散剤で存在することが好ましい。粒子状固体に対する分散剤のこのような量が、コロイド安定性と長期的なサーマルインクジェット印刷性能との最適なバランスに対応することが見出された。
【００２３】
段階ｉ）における分散体中の粒子状固体は、好ましくは、分散体に対して、０．１から４０、より好ましくは、０．１から３０、特には、１から２０重量％で存在する。
【００２４】
段階ｉ）における分散体自体は、２段階：
ｉａ）粒子状固体および液体媒体を含む分散体を提供する段階；
ｉｂ）段階ｉａ）における分散体に、架橋性基および１０００から７００００の重量平均分子量を有する分散剤を添加する段階；
で提供されてよい。
【００２５】
そのようなスキームにおいて、粒子状固体は、分散剤が存在する時点で、上述のように粉砕されることが好ましい。
【００２６】
＜分散剤＞
適切ないかなる分散剤が用いられてもよい。好ましい分散剤としては、ポリエステル、ポリカーボネート、ポリウレタン、ポリ−アミノ−トリアジン、および特には、エチレン性不飽和モノマーの重合から得られたポリマーが挙げられる。これらの分散剤の物理的組み合わせ、およびこれらの分散剤の化学的グラフト物が用いられてよい。
【００２７】
重量平均分子量は、好ましくは、ゲル浸透クロマトグラフィーによって確認される。好ましくは、分子量は、既知分子量のポリスチレン標準をレファレンスとして確認される。ゲル浸透クロマトグラフィー用の溶媒は、好ましくは、ジメチルホルムアミドである。
【００２８】
好ましくは、架橋前の分散剤の重量平均分子量は、５０００から５００００、より好ましくは、５０００から４５０００、特には、５０００から４００００、最も特には、５０００から３００００である。本発明者らは、これらのより低い分子量が、より良好な最終サーマルインクジェット印刷性能に対応することを見出した。
【００２９】
分散剤中の架橋性基は、好ましくは、オキセタン、カルボジイミド、シロキサン、イソシアネート、アジリジン、アミノ、チオール、ヒドロキシル（−ＯＨ）、エポキシ、ならびに特には、その塩を含むカルボン酸基およびホスホン酸基から選択される。
【００３０】
＜エチレン性不飽和モノマーの重合から得られる分散剤＞
分散剤がエチレン性不飽和モノマーの重合から得られる場合、分散剤は、スチレン、アクリルアミド、アクリロニトリル、および特には、（メタ）アクリレートから選択されるモノマーの重合から得られることが好ましい。
【００３１】
好ましくは、エチレン性不飽和モノマーのうちの少なくとも１つは、オキセタン、カルボジイミド、シロキサン、イソシアネート、アジリジン、アミノ、チオール、ヒドロキシル（−ＯＨ）、エポキシ、ならびに特には、その塩を含むカルボン酸基およびホスホン酸基から好適に選択される架橋性基を有する。
【００３２】
好ましくは、エチレン性不飽和モノマーは、全エチレン性不飽和モノマーに対して、少なくとも５０重量％、より好ましくは、少なくとも６０重量％、特には、少なくとも７０重量％のベンジル（メタ）アクリレートを含む。ベンジルメタクリレートが、ベンジルアクリレートよりも好ましい。
【００３３】
好ましくは、ポリマー分散剤は、少なくとも成分ｉ）およびｉｉ）：
ｉ）各々がイオン性基を持たない１つ以上の（メタ）アクリレートモノマーの７０から９５部；
ｉｉ）各々が少なくとも１つのイオン性基を持つ１つ以上の（メタ）アクリレートモノマーの５から３０部；
を共重合することによって得られる、または得られ得るものであり、
ここで、成分ｉ）およびｉｉ）の部を加算した合計は１００であり、部はすべて重量基準である。
【００３４】
より好ましくは、ポリマー分散剤は、少なくとも成分ｉ）からｉｉｉ）：
ｉ）各々がイオン性基を持たない１つ以上の（メタ）アクリレートモノマーの７０から９５部；
ｉｉ）各々が少なくとも１つのイオン性基を持つ１つ以上の（メタ）アクリレートモノマーの５から３０部；
ｉｉｉ）各々がポリエチレンオキシ基を有する１つ以上のエチレン性不飽和モノマーの２０重量部以下；
を共重合することによって得られる、または得られ得るものであり、
ここで、成分ｉ）からｉｉｉ）の部を加算した合計は１００であり、部はすべて重量基準である。
【００３５】
好ましくは、ポリマー分散剤は、（メタ）アクリレートモノマー由来の繰り返し単位を含むか、または該繰り返し単位から構成される。
【００３６】
＜成分ｉ）におけるモノマー＞
好ましくは、成分ｉ）は、少なくとも４０、より好ましくは、少なくとも４５重量部、さらにより好ましくは、少なくとも５０重量部、特には、少なくとも６０重量部、より特には、少なくとも７０重量部のベンジルメタクリレートを含む。好ましくは、成分ｉ）は、ベンジルメタクリレートのみから構成される。本発明者らは、ベンジルメタクリレートの量を増加させることで、光学濃度などのインク特性の改善が得られることを見出した。
【００３７】
成分ｉ）がベンジルメタクリレート以外のモノマーを含む場合、それらは、好ましくは、Ｃ１−２０ヒドロカルビル（メタ）アクリレートである。好ましくは、Ｃ１−２０ヒドロカルビル基は、アルキル基である。アルキル基は、直鎖状または分岐鎖状であってよい。その好ましい例としては、ブチル（メタ）アクリレート、オクチル（メタ）アクリレート、２−エチルヘキシル（メタ）アクリレート、メチル（メタ）アクリレート、イソボルニル（メタ）アクリレート、ラウリル（メタ）アクリレート、およびステアリル（メタ）アクリレートが挙げられる。成分ｉ）に含めるのに適するベンジルメタクリレート以外のその他のモノマーとしては、末端がＯＨまたはアルキルであってよいポリプロピレンオキシ（メタ）アクリレートが挙げられる。
【００３８】
好ましくは、成分ｉ）は、７０から９２、より好ましくは、７０から９０、特には、７５から８５重量部で存在する。
【００３９】
成分ｉ）は、１つ以上の非イオン性架橋性基を有する１つ以上の（メタ）アクリレートを含んでよい。非イオン性架橋性基の好ましい例としては、オキセタン、カルボジイミド、シロキサン、イソシアネート、アジリジン、ならびに特には、アミノ、チオール、ヒドロキシル、およびエポキシ架橋性基が挙げられる。
【００４０】
＜成分ｉｉ）におけるモノマー＞
好ましくは、成分ｉｉ）におけるモノマー中のイオン性基は、アニオン性である。アニオン性基の好ましい例としては、リン含有酸基（ホスホン酸およびリン酸）、スルホン酸基、およびカルボン酸基が挙げられる。
【００４１】
カルボン酸基およびホスホン酸基は、好ましい水性液体媒体中で粒子状固体をコロイド的に安定化する傾向にあり、イオン性架橋性基を提供することから、特に好ましい。
【００４２】
好ましくは、成分ｉｉ）における（メタ）アクリレートモノマーは、各々、１から３つ、より好ましくは、１または２つ、特には、１つだけのイオン性基を有する。
【００４３】
カルボン酸基を有する（メタ）アクリレートモノマーの好ましい例は、イタコン酸、フマル酸、マレイン酸、クロトン酸、ベータカルボキシエチルアクリレート、アクリル酸、および特には、メタクリル酸が挙げられる。好ましくは、成分ｉｉ）は、メタクリル酸を含み、より好ましくは、成分ｉｉ）は、メタクリル酸のみを含む。
【００４４】
好ましくは、成分ｉｉ）は、８から３０、より好ましくは、１０から３０、特には、１２から２５重量部で存在する。
【００４５】
分散剤中のイオン性基は、酸（プロトン化された）の形態、塩（例：金属イオン塩）の形態、またはこれらの混合の形態で存在してよい。
【００４６】
好ましくは、分散剤は、塩の形態であるイオン性基を有する。好ましい塩は、アルカリ金属（特にナトリウム、カリウム、およびリチウム）、ならびにアミン、有機アミン、およびアルカノールアミンとの塩である。
【００４７】
好ましくは、中和度は、少なくとも５０モル％、より好ましくは、少なくとも７０モル％、特には、少なくとも８０モル％である。中和は、２００モル％以下、より好ましくは、１５０モル％以下で行われることが好ましい。好ましくは、このモル％値は、ミリモル／ｇで表されるポリマー分散剤の酸価に基づく。従って、２ミリモル／ｇの酸価を有するポリマー分散剤に対する５０モル％の中和剤は、１ミリモル／ｇの一塩基性中和剤（mono-basic neutralizing agent）に相当する。
【００４８】
＜成分ｉｉｉ）におけるモノマー＞
好ましさが増加する順序で、成分ｉｉｉ）は、各々がポリエチレンオキシ基を有するエチレン性不飽和モノマーの１０部、５部、２部、１部、０．５部、および０部以下である。本発明者らが意味するエチレン性不飽和とは、好ましくは、Ｃ＝Ｃである。本発明の目的のために、モノマーが成分ｉ）およびｉｉｉ）、またはｉｉ）およびｉｉｉ）に属することが可能である場合、それは、成分ｉｉｉ）に属する。従って、ポリエチレンオキシ基を有するエチレン性不飽和モノマーは、その他の基に関わらず、常に成分ｉｉｉ）に属する。
【００４９】
本発明者らが意味するポリエチレンオキシ基とは、ｎが２以上である（ＣＨ２ＣＨ２Ｏ）ｎ−であるか、またはこれを含むいずれかの基である。ポリエチレンオキシ鎖における末端基は、いかなる種類のものであってもよい。従って、アルキル、アリール、ヘテロシクリル、およびＨ末端ポリエチレンオキシ基を有するエチレン性不飽和モノマーはまた、成分ｉｉｉ）によってその量が制限される。
【００５０】
成分ｉｉｉ）にいずれかのモノマーが存在する場合、ポリエチレンオキシ基を有するエチレン性不飽和モノマーは、好ましくは、（メタ）アクリレートである。
【００５１】
本発明者らは、少量のこれらの種のモノマーに関する、成分ｉｉｉ）に表した要件の結果として、改善された光学濃度、安定性、およびインクジェットプリンターにおけるプリンター信頼性を提供する分散体が得られることを見出した。
【００５２】
＜所望に応じて存在してよいモノマー＞
成分ｉ）からｉｉｉ）におけるモノマー以外の所望に応じて存在してよいモノマーが、追加で存在してよい。
【００５３】
好ましくは、共重合組成物は、５０重量部以下、より好ましくは、２０重量部以下、特には、１０重量部以下、より特には、５重量部以下の、成分ｉ）からｉｉｉ）で述べたもの以外の所望に応じて存在してよいモノマーを含む。
【００５４】
ポリマーは、成分ｉ）からｉｉｉ）のみから構成される組成物の共重合によって得られる、または得られ得ることが特に好ましい。
【００５５】
好ましくは、架橋前の分散剤は、分散剤１ｇあたり、０．５から６ミリモル、より好ましくは、０．５から４ミリモル、特には、１から３ミリモル、より特には、１から２．７ミリモル、最も特には、１．２から２．５ミリモルの酸価を有する。
【００５６】
好ましくは、分散剤中の酸基はすべて、カルボン酸基、ホスホン酸基、およびスルホン酸基、またはこれらの塩から選択される基として存在する。
【００５７】
＜好ましいポリマー分散剤＞
上記を考慮して、好ましいポリマー分散剤は、成分ｉ）からｉｉｉ）：
ｉ）各々がイオン性基を持たず、少なくとも４０部がベンジルメタクリレートである１つ以上の（メタ）アクリレートモノマーの７０から９５部；
ｉｉ）メタクリル酸の５から３０部；
ｉｉｉ）各々がポリエチレンオキシ基を有する１つ以上のエチレン性不飽和モノマーの５部以下、より好ましくは、０部；
を共重合することによって得られる、または得られ得るものであり、
ここで、成分ｉ）からｉｉｉ）の部を加算した合計は１００であり、部はすべて重量基準である。
【００５８】
さらにより好ましくは、ポリマー分散剤は、少なくとも成分ｉ）からｉｉｉ）：
ｉ）ベンジルメタクリレートの７０から９５部；
ｉｉ）メタクリル酸の５から３０部；
ｉｉｉ）各々がポリエチレンオキシ基を有する１つ以上のエチレン性不飽和モノマーの５部以下、より好ましくは、０部；
を共重合することによって得られる、または得られ得るものであり、
ここで、成分ｉ）からｉｉｉ）の部を加算した合計は１００であり、部はすべて重量基準である。
【００５９】
これらのポリマー分散剤において、成分ｉ）からｉｉｉ）で述べたもの以外のモノマーが存在しないことが好ましい。
【００６０】
＜分散剤の作製＞
分散剤は、特に限定されることなく、いかなる種類の重合方法によって作製されてもよい。乳化、バルク、懸濁、および特には、溶液重合法が用いられてよい。重合に用いられる開始剤は、カチオン性、アニオン性、またはより好ましくは、フリーラジカルであってよい。重合は、好ましくは、本発明による要件に従って分子量が制限されるように、１つ以上の連鎖移動剤の存在下におけるフリーラジカル重合によって行われる。
【００６１】
好ましい連鎖移動剤としては：
ｉ）ブチルメルカプタン、オクチルメルカプタン、ドデシルメルカプタン、テトラデシルメルカプタン、メルカプトプロピオン酸、ブチル３−メルカプトプロピオネート、および２−メルカプトエタノールなどのメルカプタン；
ｉｉ）ジメチルキサントゲンジスルフィドおよびジイソプロピルキサントゲンジスルフィドなどのサントゲンジスルフィド；
ｉｉｉ）テトラメチルチウラムジスルフィドおよびテトラブチルチウラムジスルフィドなどのチウラムジスルフィド；
ｉｖ）四塩化炭素および臭化エチレンなどのハロゲン化炭化水素；
ｖ）ペンタフェニルエタン；アクロレイン、メタクロレイン；アリルアルコール；２−エチルヘキシルチオグリコレートなどの炭化水素；
ｖｉ）テルピノレン、［アルファ］−テルピネン、［ガンマ］−テルピネン、ジペンテン、［アルファ］−メチルスチレンダイマー、９，１０−ジヒドロアントラセン、１，４−ジヒドロナフタレン、インデン、および１，４−シクロヘキサジエンなどの不飽和環状炭化水素；ならびに、
ｖｉｉ）２，５−ジヒドロフランなどの不飽和へテロ環式化合物、
が挙げられる。
【００６２】
これらの中でも、メルカプタンが好ましい。
【００６３】
好ましくは、分散剤の作製に用いられる全モノマーの全連鎖移動剤に対する重量比は、５：１から１６０：１、より好ましくは、５：１から１００：１、特には、１０：１から５０：１である。
【００６４】
＜液体媒体＞
液体媒体は、好ましくは、水であるか、または水を含み（すなわち、水性）、従って、分散体は、水性であることが好ましい。本発明者らは、本発明の第一の態様に従うプロセスが、水性液体媒体において最も効果的に作用することを見出した。
【００６５】
液体媒体は、１つ以上の硬化性液体を含んでよい。硬化性液体の例としては、ＵＶまたは電子線照射によって重合可能であるモノマーが挙げられる。しかし、液体媒体は、硬化性ではないことが好ましい。好ましくは、液体媒体は、モノマー（例：エチレン性不飽和モノマー）を含まない。
【００６６】
ある場合では、液体媒体は、水、および所望に応じて１つ以上の有機液体、好ましくは水混和性有機液体を含む。好ましくは、水は、液体媒体中の全液体成分に対して、少なくとも１０重量％、より好ましくは、少なくとも３０重量％、特には、少なくとも４０重量％、より特には、少なくとも５０重量％の量で液体媒体中に存在し、残りが、１つ以上の水混和性有機液体である。
【００６７】
液体媒体中に含めるための好ましい水混和性有機液体としては：
ｉ）Ｃ１−６アルカノール、好ましくは、メタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール、およびシクロヘキサノール；
ｉｉ）直鎖状アミド、好ましくは、ジメチルホルムアミドまたはジメチルアセタミド；
ｉｉｉ）水混和性エーテル、好ましくは、テトラヒドロフランおよびジオキサン；
ｉｖ）ジオール、好ましくは、２から１２個の炭素原子を有するジオール、例えば、エチレングリコール、プロピレングリコール、ブチレングリコール、ペンチレングリコール、ヘキシレングリコール、およびチオジグリコール、ならびにオリゴ−およびポリ−アルキレングリコール、好ましくは、ジエチレングリコール、トリエチレングリコール、ポリエチレングリコール、ジプロピレングリコール、およびポリプロピレングリコール；
ｖ）トリオール、好ましくは、グリセロールおよび１，２，６−ヘキサントリオール；
ｖｉ）ジオールのモノ−Ｃ１−４−アルキルエーテル、好ましくは、２から１２個の炭素原子を有するジオールのモノ−Ｃ１−４−アルキルエーテル、特には、２−メトキシエタノール、２−（２−メトキシエトキシ）エタノール、２−（２−エトキシエトキシ）−エタノール、２−［２−（２−メトキシエトキシ）エトキシ］エタノール、２−［２−（２−エトキシエトキシ）−エトキシ］−エタノール、およびエチレングリコールモノアリルエーテル；
ｖｉｉ）環状アミド、好ましくは、２−ピロリドン、Ｎ−メチル−２−ピロリドン、Ｎ−エチル−２−ピロリドン、カプロラクタム、および１，３−ジメチルイミダゾリドン；
ｖｉｉｉ）水混和性スルホキシドおよびスルホン、好ましくは、スルホランおよびジメチルスルホキシド、
が挙げられる。
【００６８】
これらの水混和性有機液体の中でも、ジプロピレングリコールが特に好ましい。
【００６９】
好ましくは、液体媒体は、水、および所望に応じて１つ以上の、特には、所望に応じて１から３つの水混和性有機液体を含む。
【００７０】
＜架橋＞
好ましくは、架橋反応は、分散剤分子と粒子状固体の各粒子とを恒久的に会合させる。本質的には、架橋反応は、粒子状固体の粒子周囲の適切な位置に分散剤分子を固定し、それによって、それらが粒子状固体表面から実質的に脱着できなくなることが好ましい。好ましくは、分散剤は、架橋することによって、粒子状固体の各粒子の周囲に架橋シェルを形成する。好ましくは、分散剤は、粒子状固体表面自体に結合はしていない。
【００７１】
分散剤中の架橋性基は、非イオン性、またはより好ましくは、イオン性基であってよい。
【００７２】
架橋反応は、好ましくは、共有結合を形成する架橋である。
【００７３】
分散剤中の適切な非イオン性架橋性基としては、オキセタン、カルボジイミド、シロキサン、イソシアネート、アジリジン、ならびに特には、アミノ、チオール、ヒドロキシル、およびエポキシ基が挙げられる。
【００７４】
分散剤中の好ましいイオン性架橋性基としては、その塩を含むカルボン酸基およびホスホン酸基が挙げられる。
【００７５】
分散剤が自己架橋性である場合、分散剤は、好ましくは、架橋性基の共反応性対を含む。以下の考え得る対が特に適切であり：１つの架橋性基が、アミノ、チオール、ヒドロキシル、ならびに特にはカルボン酸（その塩を含む）およびホスホン酸（その塩を含む）基から選択され、第二の架橋性基が、オキセタン、カルボジイミド、イソシアネート、アジリジン、およびエポキシ基から選択される。
【００７６】
より好ましくは、架橋は、架橋剤を添加することによって行われる。この場合、分散剤は、好ましくは、アミノ、チオール、ヒドロキシル、カルボン酸（その塩を含む）およびホスホン酸（その塩を含む）基から選択される架橋性基を有する。これらの中でも、その塩を含むカルボン酸基およびホスホン酸基が特に好ましい。
【００７７】
架橋剤は、アジリジン、カルボジイミド、イソシアネート、オキセタン、またはより好ましくは、エポキシドであってよい。
【００７８】
特に好ましいエポキシドとしては、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、レゾルシノールジグリシジルエーテル、ネオペンチルグリコールジグリシジルエーテル、１，６−ヘキサンジオールジグリシジルエーテル、水素化ビスフェノールＡジグリシジルエーテル、エチレングリコールジグリシジルエーテル、ジエチレングリコールジグリシジルエーテル、ポリエチレングリコールジグリシジルエーテル、プロピレングリコールジグリシジルエーテル、ジプロピレングリコールジグリシジルエーテル、ポリプロピレングリコールジグリシジルエーテル、ポリブタジエンジグリシジルエーテルが挙げられる。
【００７９】
架橋剤は、２つ以上の架橋基を有していてよい。
【００８０】
これらの中で、本発明者らは、トリメチロールプロパンポリグリシジルエーテルが特に好ましいことを見出した。このエポキシ架橋剤は、ナガセケムテックス（Nagase Chemtex）製のＤｅｎａｃｏｌ（商標）ＥＸ−３２１として入手可能である。
【００８１】
特に好ましい組み合わせは、分散剤中の架橋性基が、その塩を含むカルボン酸およびホスホン酸から選択され、好ましくは、架橋剤がエポキシドである場合である。
【００８２】
段階ｉ）で述べたように、２つ以上の架橋性分散剤が存在する場合、架橋の度合いという点での上述の好ましい条件を満たすように、存在するすべての架橋性分散剤が架橋されることが好ましい。
【００８３】
本発明における分散剤が、所望に応じて含んでよい非架橋性分散剤を含むことも可能である。そのような分散剤が、まったく架橋されず、架橋量の算出において主要な意味を持つものではないことはほとんど言うまでもない。
【００８４】
＜架橋の度合い＞
本発明者らは、架橋の度合いを非常に低いレベルに制御することによって、得られる分散体が、バランスの取れた良好なコロイド安定性（特に、より多い量の水混和性有機液体の存在下で）とサーマルインクジェットプリンターにおける良好な操作性とを示すことを見出した。
【００８５】
分散剤１ｇあたり０．０１から０．５ミリモルの架橋性基という必要とされる低いレベルの架橋を達成するための１つの好ましい方法は、架橋反応で必要とされる厳密に正確なモル化学量論で架橋剤を添加することである。例として、０．２５ミリモル／ｇで架橋されるべき分散剤を４ｇ含有する段階ｉ）における分散体は、１ミリモルの架橋性基を反応させることに相当する。架橋剤が二官能である場合、分散剤を所望される度合いまで架橋するのに必要とされる架橋剤は、０．５ミリモルだけということになる。従って、一般則として、添加される架橋剤のモル量（分散剤のミリモル／ｇにおける）は、式（１）で与えられ：
Ｍ／Ｆ            −（１）
式中：
Ｍは、１ｇあたりの分散剤における架橋性基の目的とする架橋モル量（０．０１から０．５ミリモル／ｇ）であり；
Ｆは、架橋剤の平均官能数（すなわち、架橋剤１分子あたりの架橋基の平均数）である。従って、例えば、ジエポキシドは、平均官能数２を有し、一方トリエポキシドは、平均官能数３を有する。
【００８６】
別の好ましい方法は、分散剤が、自己架橋性であり、架橋がすべて完了した際に、必要とされるレベルに対応する架橋性基の全量が組み入れられるように分散剤を作製することである。従って、例えば、０．１ミリモル／ｇのエポキシ基および０．１ミリモル／ｇのカルボン酸基を含む自己架橋性分散剤は、分散剤１ｇあたり０．２ミリモルの架橋性基が架橋されるように架橋する。０．１ミリモル／ｇのエポキシ基および２ミリモル／ｇのカルボン酸基を含有する分散剤であっても、得られる架橋は０．２ミリモル／ｇだけであり、それは、この場合、エポキシ基の量が制限されていることによって、架橋の度合いが化学量論的に制限されるからである。
【００８７】
架橋の度合いは、実験によって特定されてよく（従って、実際の値であってよく）、またはより好ましくは、架橋の度合いは、架橋前に存在する架橋性基のモル量に基づく理論値であってもよい。
【００８８】
架橋の度合いを特定するための理論的手法においては、架橋反応の効率を１００％と仮定して算出することが好ましい。
【００８９】
好ましさの増加する順序で、分散剤１ｇあたり、分散剤中の架橋性基の０．４５、０．４、０．３５、０．３０、０．２７、０．２５、０．２０、０．１７、および０．１５ミリモル以下が架橋されることが好ましい。
【００９０】
好ましさの増加する順序で、分散剤１ｇあたり、分散剤中の架橋性基の０．０２、０．０３、０．０５ミリモル以上が架橋されることが好ましい。
【００９１】
架橋は、好ましくは、分散剤１ｇあたり、分散剤中の架橋性基の０．０１から０．４、より好ましくは、０．０２から０．３、特には、０．０５から０．３、より特には、０．０５から０．２５、さらにより特には、０．０５から０．２０、最も特には、０．０５から０．１５ミリモルが架橋されるように行われる。
【００９２】
好ましくは、架橋の方法は、上記で指定した量をＦ（上述のように、架橋剤の平均官能数）で除したものに等しいモル量で存在する架橋剤を添加することによって行われる。従って、ジエポキシドを用いて０．０１から０．５ミリモル／ｇの架橋を達成するためには、分散剤１ｇあたり僅かに０．００５から０．２５ミリモルのジエポキシドを必要とするだけである。
【００９３】
好ましくは、架橋は、分散剤１ｇあたり０．０１／Ｆから０．５／Ｆ、より好ましくは、０．０２／Ｆから０．３／Ｆ、特には、０．０５／Ｆから０．３／Ｆ、より特には、０．０５／Ｆから０．２５／Ｆ、さらにより特には、０．０５／Ｆから０．２０／Ｆ、最も特には、０．０５／Ｆから０．１５／Ｆミリモルの架橋剤のモル量で架橋剤を添加することによって行われ、ここで、Ｆは、架橋剤１分子あたりの架橋基の平均数である。
【００９４】
例えば、架橋剤の構造が明確に規定されない場合（例：ポリマー性架橋剤）、またはそれが知的所有権下にある場合では、架橋剤の平均官能数が販売業者から提供されない場合がある。
【００９５】
有難いことに、架橋基のモル質量（ＷＰＣ）は、一般的に、架橋剤の供給業者によって提供される。従って、例えば、エポキシ官能性架橋剤の場合、エポキシ基のモル質量（ＷＰＥ）は、供給業者から容易に入手可能である。従って、分散剤の２ｇに対して目的とする０．０１から０．５ミリモル／ｇの架橋を行う場合、ＷＰＥ値が１４０であるエポキシド架橋剤を用いると、１４０×２×０．０１×１０−３ｇから１４０×２×０．５×１０−３ｇの架橋剤が必要となる。従って、一般的に述べると、架橋剤の量は、Ｍ（上記で定める通り）×ＷＰＣで与えられ、これは、分散剤１ｇあたりの架橋剤のｇ数である。
【００９６】
好ましくは、架橋反応は、分散体を加熱することによって行われる。加熱段階における好ましい温度は、３０から１５０℃、より好ましくは、３５から１２０℃、特には、４０から１００℃、より特には、４５から９０℃である。架橋反応の時間は、好ましくは、１５分間から２４時間、より好ましくは、３０分間から１６時間、特には、１から１０時間である。
【００９７】
架橋反応は、触媒によって促進されてよい。
【００９８】
＜金属キレート化剤の添加＞
段階ｉｉｉ）において、金属キレート化剤が分散体に添加される。適切な金属キレート化剤の例としては、有機酸、特には（アミノカルボン酸およびアミノホスホン酸）、オキシム、およびチオカルバメートが挙げられる。
【００９９】
これらの中でも、アミノカルボン酸およびアミノホスホン酸が好ましい。
【０１００】
好ましい金属キレート化剤としては、エチレンジアミン四酢酸（ＥＤＴＡ）、ニトリロ三酢酸（ＮＴＡ）、ジエチレントリアミン五酢酸（ＤＴＰＡ）、エチレングリコール−ビス（２−アミノ−エチルエーテル）Ｎ，Ｎ，Ｎ’Ｎ’−四酢酸（ＥＧＴＡ）、ブチレンジアミン四酢酸、（１，２−シクロへキシレンジニトリロ−）四酢酸（ＣｙＤＴＡ）、エチレンジアミンテトラプロピオン酸、（ヒドロキシエチル）エチレンジアミン三酢酸（ＨＥＤＴＡ）、Ｎ，Ｎ，Ｎ’，Ｎ’−エチレンジアミンテトラ（メチレンホスホン酸）（ＥＤＴＭＰ）、トリエチレンテトラミン六酢酸（ＴＴＨＡ）、１，３−ジアミノ−２−ヒドロキシプロパン−Ｎ，Ｎ，Ｎ’，Ｎ’−四酢酸（ＤＨＰＴＡ）、メチルイミノ二酢酸、プロピレンジアミン四酢酸、エチレンジアミン−Ｎ，Ｎ’ビス（ｏ−ヒドロキシフェニル）酢酸（ＥＤＤＨＡ、好ましくは、ｏ，ｏ異性体）、エチレンジアミンジ（ｏ−ヒドロキシ−ｐ−メチルフェニル酢酸）（ＥＤＤＨＭＡ）、エチレンジアミンジ（５−カルボキシ−２−ヒドロキシフェニル酢酸）（ＥＤＤＣＨＡ）、エチレンジアミンジ（２−ヒドロキシ−５−スルホフェニル酢酸）（ＥＤＤＨＳＡ）、Ｎ，Ｎ−ビス（２−ヒドロキシベンジル）エチレンジアミン−Ｎ，Ｎ−二酢酸（ＨＢＥＤ）、エチレンジアミン−Ｎ，Ｎ’−ビス−（２−ヒドロキシフェニルグリシン）（ＥＨＰＧ）、
１，５，９−トリアザシクロドデカン−Ｎ，Ｎ’，Ｎ’’−トリス（メチレンホスホン酸）（ＤＯＴＲＰ）、１，４，７，１０−テトラアザシクロドデカン−Ｎ，Ｎ’，Ｎ’’，Ｎ’’’−テトラキス（メチレンホスホン酸）（ＤＯＴＰ）、ニトリロトリス（メチレン）トリホスホン酸、ジエチレントリアミンペンタ（メチレンホスホン酸）（ＤＥＴＡＰ）、アミノトリ（メチレンホスホン酸）、１−ヒドロキシエチレン−１，１−ジホスホン酸、ビス（ヘキサメチレン）トリアミンホスホン酸、１，４，７−トリアザシクロノナン−Ｎ，Ｎ’，Ｎ’’−トリス（メチレンホスホン酸）（ＮＯＴＰ）、Ｎ−（ホスホノメチル）イミノ二酢酸（ＰＭＩＤＡ）、
２−ホスホノブタン−１，２，４−トリ−カルボン酸、クエン酸、酒石酸、グルコン酸、グルコヘプトネート、サッカリン酸、グリセリン酸、シュウ酸、フタル酸、マレイン酸、マンデル酸、マロン酸、乳酸、サリチル酸、５−スルホサリチル酸、カテコール、没食子酸、没食子酸プロピル、ピロガロール、８−ヒドロキシキノリン、システインなどが挙げられる。２つ以上の金属キレート化剤が用いられてもよい。
【０１０１】
これらの中でも、その塩を含むグルコン酸、ＥＤＴＡ、ＰＭＩＤＡ、ＮＴＡ、ＤＴＰＡ、ＨＥＤＴＡ、ＥＤＤＨＡ、およびＨＢＥＤが好ましい。好ましくは、金属キレート化剤は、ＥＤＴＡであるか、またはＥＤＴＡを含む。
【０１０２】
金属キレート化剤は、遊離酸（プロトン化された）、塩、またはこれらの混合物の形態であってよい。
【０１０３】
好ましくは、金属キレート化剤は、塩の形態で存在する。好ましい塩としては、アンモニア、より特には、第Ｉ族アルカリ金属（特に、ナトリウムおよびカリウム）の塩が挙げられる。
【０１０４】
＜金属キレート化剤の添加＞
段階ｉｉｉ）およびｉｖ）は、段階的に行われてよく［例：段階ｉｉｉ）に続いて段階ｉｖ）］、または段階ｉｉｉ）およびｉｖ）は、部分的もしくは完全に同時に行われてもよい。
【０１０５】
段階的添加およびその次の同時添加の両方を行うことも可能である（例：膜洗浄）。
【０１０６】
段階的添加の場合、金属キレート化剤が分散体に添加され、金属キレート化剤および分散体が混合され、金属キレート化剤が存在する金属不純物にキレートするための時間が取られ、次に、金属キレート化剤の少なくとも一部が段階ｉｖ）で除去される。
【０１０７】
段階的添加の場合、金属キレート化剤および分散体は、少なくとも１分間、より好ましくは、少なくとも１５分間、特には、少なくとも３０分間にわたって互いに接触されることが好ましい。好ましくは、接触時間は、１週間以下、より好ましくは、４８時間以下、さらにより好ましくは、１０時間以下、特には、６時間以下、より特には、４時間以下である。接触時間は、段階ｉｖ）の開始時に終了すると見なされる。
【０１０８】
同時添加の場合、金属キレート化剤が分散体に添加され、同時に、金属キレート化剤が分散体から除去される。これを行う１つの方法は、金属キレート化剤を含有する洗浄液を用いた分散体のクロスフロー膜ろ過によるものである。この手法では、金属キレート化剤を含まない第二の洗浄液を続いて用いることが好ましい。
【０１０９】
好ましくは、金属キレート化剤は、水性液体中（特に水中）の溶液として添加される。
【０１１０】
好ましくは、金属キレート化剤は、分散体のｐＨが７から１３、より好ましくは、７．５から１２、特には、８から１１の状態で、分散体に添加される。これは、多くの金属に対して、およびカルボン酸基で安定化される分散剤に対して、良好に作用する傾向にある。
【０１１１】
場合によっては、金属キレート化剤が、１から７、より好ましくは、２から７、特には、２から５のｐＨで添加されることが望ましい場合がある。そのような場合の例は、分散体が高レベルの鉄イオンを有する場合、または分散剤が、陽イオンの電荷を有するか、またはスルホもしくはホスホイオン性基を有する場合であり得る。
【０１１２】
好ましくは、金属キレート化剤は、３０から１００℃、より好ましくは、４０から９０℃、特には、４５から８０℃の温度で分散体に添加される。本発明者らは、これらの温度が、速度および容易さを望ましく改善し、それにより金属不純物が除去され得ることを見出した。
【０１１３】
場合によっては、金属キレート化剤が、０から５０℃、より好ましくは、０から３５℃、特には、５から３０℃の温度で分散体に添加されることが望ましい場合がある。そのような場合は、良好な金属イオンの除去を維持しながら、よりエネルギー効率が高いという利点を有する。
【０１１４】
好ましくは、分散体に添加される金属キレート化剤の総量は、粒子状固体の重量に対して、０．０１から１５重量％、より好ましくは、０．０１から１０重量％、特には、０．５から８重量％、最も特には、１から６重量％である。
【０１１５】
好ましくは、分散体に添加される金属キレート化剤の総モル量は、粒子状固体１ｇあたり、２．０マイクロモルから０．３ミリモル、より好ましくは、０．０２ミリモルから０．１５ミリモルの金属キレート化剤である。
【０１１６】
本発明者らは、これらの量が、金属不純物の良好な除去を提供することを見出した。
【０１１７】
金属キレート化剤が除去する好ましい金属としては、カルシウム、マグネシウム、亜鉛、銅、コバルト、アルミニウム、スズ、およびマンガンが挙げられる。有効に除去可能であるその他の金属としては、鉄およびチタンが挙げられる。
【０１１８】
＜金属キレート化剤の少なくとも一部の除去＞
金属キレート化剤の少なくとも一部の除去は、多数の方法によって行われてよい。ある場合では、粒子状固体がろ取されて、金属キレート化剤を含まない液体媒体が添加されてよい。
【０１１９】
好ましい場合では、金属キレート化剤は、膜ろ過、特には、クロスフローモードでの膜ろ過によって除去される。好ましくは、分散体は、金属キレート化剤を含まない洗浄液で洗浄される。洗浄が、金属キレート化剤を含有する洗浄液で既に行われていた場合、続いて金属キレート化剤を含有しない洗浄液で洗浄されることが好ましい。
【０１２０】
洗浄液は、好ましくは、水性であり、より好ましくは、洗浄液は水である。水は、逆浸透、蒸留、および／または脱イオン樹脂によって精製されたものであることが好ましい。好ましくは、洗浄液は、５から８のｐＨを有する。
【０１２１】
場合によっては、水および塩基を含有する洗浄液でまず洗浄し、次に水単独で洗浄することが好ましい。好ましい塩基は、アルカリ金属水酸化物、特には、ＫＯＨおよびＮａＯＨである。
【０１２２】
用いられる洗浄液の体積は、好ましくは、分散体の体積の１から１０００倍、より好ましくは、２から１００倍、特には、５から５０倍である。
【０１２３】
膜ろ過のための好ましい膜は、０．０１から０．３ミクロン、より好ましくは、０．０５から０．３ミクロン、特には、０．０５から０．２ミクロンの平均ポアサイズを有する。最も好ましい膜は、約０．１から０．２ミクロンの平均ポアサイズを有する。
【０１２４】
好ましい膜はまた、そのカットオフ分子量（ＭＷＣ）によって選択されてもよい。好ましい膜は、５０００から２０００００、より好ましくは、１００００から１０００００、特には、２００００から７００００ダルトン（ｇ／モル）のＭＷＣを有する。
【０１２５】
本発明者らの研究では、膜ろ過の段階は、分散体が約１から２５重量％、より好ましくは、２から２０重量％、特には、５から１５重量％の粒子状固体を含有する場合に最も良好に作用する傾向にある。
【０１２６】
除去段階ｉｖ）の後、膜フィルターを用いることで、分散体が濃縮されてよい。好ましくは、最終分散体は、分散体に対して５から２５重量％、特には、７から２０重量％、より特には、１０から１８重量％の粒子状固体を含有する。
【０１２７】
好ましくは、段階ｉｉｉ）およびｉｖ）は、最終分散体が、カルシウム、マグネシウム、亜鉛、銅、コバルト、アルミニウム、スズ、マンガン、チタン、および鉄から選択される遊離金属を合計で、重量基準で５００ｐｐｍ未満、より好ましくは、２５０ｐｐｍ未満、さらにより好ましくは、１００ｐｐｍ未満、特には、５０ｐｐｍ未満含有するようになされる。１ｐｐｍとは、１００００００重量部の分散体あたり１重量部の金属を意味する。
【０１２８】
＜段階の順序＞
段階ｉ）からｉｖ）は、多くの異なる順序で行われてよい。段階の好ましい順序は、ｉ）、ｉｉｉ）、ｉｖ）、ｉｉ）であり、より好ましくは、ｉ）、ｉｉ）、ｉｉｉ）、およびｉｖ）である。プロセスを、段階ｉ）、ｉｉｉ）、ｉｖ）、ｉｉ）、ｉｉｉ）、ｉｖ）で行うことも可能であり、ここでは、添加および除去の段階が、段階ｉ）の後に、そして再度、段階ｉｉ）の後に行われる。上述のように、段階ｉｉｉ）およびｉｖ）は、別々に、部分的に同時に、および同時に行われてよい。
【０１２９】
好ましいプロセスでは、段階は、ｉ）、ｉｉ）、ｉｉｉ）、ｉｖ）の順序で行われ、段階ｉｉｉ）およびｉｖ）は、別々に行われる。
【０１３０】
上述のように、段階ｉ）における分散体は、２つの段階ｉａ）およびｉｂ）で提供されてよい。この２段階での分散体の提供においても、段階ｉｉｉ）が任意の段階で行われることが可能である。従って、段階ｉｉｉ）は、例えば、段階ｉａ）の後、段階ｉｂ）の後、または段階ｉｉ）の後に行われてよい。従って、このスキームにおいて、段階の好ましい順序としては：
ｉａ）、ｉｉｉ）、ｉｖ）、ｉｂ）、ｉｉ）；
ｉａ）、ｉｂ）、ｉｉｉ）、ｉｖ）、ｉｉ）；
ｉａ）、ｉｂ）、ｉｉ）、ｉｉｉ）、ｉｖ）；
ｉａ）、ｉｉｉ）、ｉｖ）、ｉｂ）、ｉｉ）、ｉｉｉ）、ｉｖ）、
が挙げられる。
【０１３１】
＜インク＞
本発明の第一の態様に従うプロセスで作製された分散体は、インク、特には、インクジェット印刷用インク、最も好ましくは、サーマルインクジェット印刷用インクの作製に特に有用である。
【０１３２】
好ましくは、インクは、２５℃の温度で測定された場合に、５０ｍＰａ・ｓ未満、より好ましくは、３０ｍＰａ・ｓ未満、特には、１５ｍＰａ・ｓ未満の粘度を有する。好ましくは、粘度は、ニュートン粘度である。粘度測定のための好ましい装置は、Ｂｒｏｏｋｆｉｅｌｄ  ＤＶ  ＩＩ粘度計であり、好ましくは、０または１８のスピンドル番号が用いられる。好ましくは、粘度は、１００Ｈｚのせん断速度で測定される。
【０１３３】
好ましくは、インクは、２５℃の温度で測定された場合に、２０から６５ダイン／ｃｍ、より好ましくは、３０から６０ダイン／ｃｍの表面張力を有する。好ましくは、表面張力は、Ｋｉｂｒｏｎ  Ａｑｕａｐｉ張力計の装置によって測定される。これは、好ましくは、静的または平衡表面張力である。
【０１３４】
インクのｐＨは、好ましくは、４から１１、より好ましくは、７から１０である。
【０１３５】
好ましくは、インクを作製するためのプロセスは、例えばろ過または遠心分離によって直径１ミクロンを超える粒子サイズを有する粒子を除去する段階を含む。好ましくは、インクにおける直径１ミクロンよりも大きいサイズを有する粒子は、１０重量％未満、より好ましくは、２重量％未満、特には、１重量％未満である。
【０１３６】
好ましくは、インク中の粒子状固体の量は、０．１から１５重量％、より好ましくは、１から１０重量％、特には、１から７重量％である。
【０１３７】
好ましくは、インクの場合、粒子状固体は顔料である。
【０１３８】
好ましくは、インクは、水および有機液体を、９９：１から１：９９、より好ましくは、９９：１から５０：５０、特には、９５：５から７０：３０の重量比で含有する。
【０１３９】
好ましい有機液体は、水混和性有機液体、およびそのような液体の混合物である。好ましい水混和性有機液体は、上記で述べた通りである。
【０１４０】
好ましくは、インクは、水、および２つ以上の、特には、２から８つの水混和性有機液体を含む。
【０１４１】
インク用に特に好ましい水混和性有機液体は、環状アミド、特には、２−ピロリドン、Ｎ−メチル−ピロリドン、およびＮ−エチル−ピロリドン；ジオール、特には、１，５−ペンタンジオール、エチレングリコール、チオジグリコール、ジエチレングリコール、およびトリエチレングリコール；ならびに、ジオールのモノ−Ｃ１−４−アルキルおよびジ−Ｃ１−４−アルキルエーテル、より好ましくは、２から１２個の炭素原子を有するジオールのモノ−Ｃ１−４−アルキルエーテル、特には、２−メトキシ−２−エトキシ−２−エトキシエタノールである。
【０１４２】
水と１つ以上の有機液体との混合物を含むさらなる適切なインク媒体の例は、米国特許第４，９６３，１８９号、米国特許第４，７０３，１１３号、米国特許第４，６２６，２８４号、および欧州特許第４２５１５０Ａ号に記載されている。
【０１４３】
インクは、所望に応じて、１つ以上のインク添加剤を含有していてよい。好ましくは、インクは、粘度調整剤、ｐＨ緩衝剤、バインダー、金属キレート化剤、界面活性剤、腐食防止剤、殺生物剤、染料、および／またはコゲーション低減添加剤（kogation reducing additives）から選択される１つ以上の添加剤をさらに含む。好ましくは、本発明の第一の態様に従うプロセスは、これらの添加剤の１つ以上を添加することをさらに含む。
【０１４４】
好ましくは、インクジェット印刷用インク（特に、サーマルインクジェット印刷用インク）は、本発明の第一の態様に従うプロセスを含むプロセスによって作製される。
【０１４５】
＜プロセスによる生成物＞
本発明の第二の態様によると、本発明の第一の態様に従うプロセスによって得られる、または得られ得る分散体が提供される。
【０１４６】
好ましくは、本発明の第二の態様に従う分散体は、カルシウム、マグネシウム、亜鉛、銅、コバルト、アルミニウム、スズ、マンガン、チタン、および鉄から選択される遊離金属を合計で、重量基準で、５００ｐｐｍ未満、より好ましくは、２５０ｐｐｍ未満、さらにより好ましくは、１００ｐｐｍ未満、特には、５０ｐｐｍ未満含有する。１ｐｐｍとは、１００００００重量部の分散体あたり１重量部の金属を意味する。本発明者らは、遊離の語では、粒子状固体自体の一部であるいずれの金属も含まれないことを意図している。従って、例えば、銅フタロシアニン自体の中の銅は、遊離金属としてカウントされない。従って、遊離金属は、粒子状固体自体からは分離されているものである。
【０１４７】
遊離金属は、単純な塩、複合体の形態、または金属酸化物などの微細に分散された粒子の形態であってよい。
【０１４８】
遊離金属の量の測定のためには、被包された粒子状固体を分散体から分離することが好ましい。これは、限外ろ過、凝集、または特には、遠心分離によって行われてよい。そして、上清の金属含有量が、元素分析などの方法によって確認されてよい。元素分析の好ましい形態は、誘導結合プラズマ−発光分析器（ＩＣＰ−ＯＥＳ）である。遊離金属イオン特定のための好ましいＩＣＰ−ＯＥＳ装置は、Ｐｅｒｋｉｎ  Ｅｌｍｅｒ  ３３００ＤＶである。
【０１４９】
＜使用＞
本発明の第二の態様に従う分散体は、特に、サーマルインクジェットプリンターから基体上へ印刷するのに有用である。
【０１５０】
＜方法＞
本発明の第二の態様に従う分散体は、特に、基体上へのサーマルインクジェット印刷の方法に適している。
【実施例】
【０１５１】
本発明を、以下の実施例によってさらに説明するが、ここで、特に断りのない限り、部およびパーセントはすべて重量基準である。
【０１５２】
以下に記載する実施例を必要に応じてスケール変更できるように、量は部の単位で表した。実際に行った実験では、部はすべてグラムであった。
【０１５３】
＜１．１  分散剤溶液（１）の作製＞
モノマー供給組成物は、ベンジルメタクリレート（７８５部）、メタクリル酸（２１５部）、ブチル３−メルカプトプロピオネート（７５部）、およびジプロピレングリコール（３８５部）を混合することで作製した。
【０１５４】
開始剤供給組成物は、ｔｅｒｔ−ブチルペルオキシ−２−エチルヘキサノエート（１７．７２部）およびジプロピレングリコール（５１０部）を混合することで作製した。
【０１５５】
ジプロピレングリコール（６３５部）を、反応容器内で８５℃に加熱し、連続的に攪拌し、窒素ガス雰囲気でパージした。モノマー供給組成物および開始剤供給組成物を、内容物を攪拌し、温度を８５℃に維持し、窒素雰囲気を維持しながら、反応容器中へゆっくり供給した。モノマー供給物は、４時間かけて反応器へ供給し、一方開始剤供給物は、５時間かけて供給した。反応容器の内容物をさらに２時間、８５℃に維持し、その後２５℃に冷却した。最終固形分は４０％であった。これを分散剤溶液（１）と称した。
【０１５６】
分散剤（１）は、好ましい方法を用いてＧＰＣによって測定された１２，５００の数平均分子量、１６，５００の重量平均分子量、および１．３２の多分散度を有するアクリルコポリマーであった。分散剤（１）は、分散剤１ｇあたり２．５ミリモルの酸基に相当する酸価を有していた。分散剤（１）は、ベンジルメタクリレートおよびメタクリル酸由来の繰り返し単位を、それぞれ重量基準で７８．５：２１．５の比率で含有していた。
【０１５７】
＜１．２  比較分散剤溶液（１）の作製＞
モノマー供給組成物は、ベンジルメタクリレート（７８５部）、メタクリル酸（２１５部）、ブチル３−メルカプトプロピオネート（５．９７部）、およびジプロピレングリコール（７７０部）を混合することで作製した。
【０１５８】
開始剤供給組成物は、ｔｅｒｔ−ブチルペルオキシ−２−エチルヘキサノエート（１７．６０部）およびジプロピレングリコール（３８０部）を混合することで作製した。
【０１５９】
ジプロピレングリコール（３８０部）を、反応容器内で８０℃に加熱し、連続的に攪拌し、窒素ガス雰囲気でパージした。モノマー供給組成物および開始剤供給組成物を、内容物を攪拌し、温度を８０℃に維持し、窒素雰囲気を維持しながら、反応容器中へゆっくり供給した。モノマー供給物、および開始剤供給物は、いずれも４時間かけて反応器へ供給した。反応容器の内容物をさらに６時間、８０℃に維持し、その後２５℃に冷却した。最終固形分は４０％であった。これを比較分散剤溶液（１）と称した。
【０１６０】
比較分散剤（１）は、ＧＰＣによって測定された５１，１５４の数平均分子量、８６，７９７の重量平均分子量、および１．７の多分散度を有するアクリルコポリマーであった。比較分散剤（１）は、分散剤１ｇあたり２．５ミリモルの酸基に相当する酸価を有していた。比較分散剤（１）は、ベンジルメタクリレートおよびメタクリル酸由来の繰り返し単位を、それぞれ重量基準で７８．５：２１．５の比率で含有していた。比較分散剤（１）は、本発明の要件に対して重量平均分子量が高すぎるという点で異なっている。
【０１６１】
＜２．１  分散剤水溶液（１）＞
１．１で作製した分散剤溶液（１）（１００部）を、水酸化カリウム水溶液で中和して、ｐＨが約９である水溶液を得た。これにより、約２０重量％の分散剤（１）を含有する分散剤水溶液（１）を得た。
【０１６２】
＜２．２  比較分散剤水溶液（１）＞
１．２で作製した比較分散剤溶液（１）（１００部）を、水酸化カリウム水溶液で中和して、ｐＨが約９である水溶液を得た。これにより、約３１．１重量％の比較分散剤（１）を含有する比較分散剤水溶液（１）を得た。
【０１６３】
＜３．  粉砕によるミルベースの作製＞
＜３．１  シアンミルベース（１）＞
顔料粉末（大日精化製ＴＲＢ−２、Ｃ．Ｉ．ピグメントブルー１５：３の２００部）、２．１で作製した分散剤水溶液（１）（３００部）、および水（５００部）を一緒に混合して、プレ混合物を形成した。
【０１６４】
このプレ混合物を、プラネタリーミキサーを用いて１時間、続いてＳｉｌｖｅｒｓｏｎ（商標）ミキサーによりさらに２時間充分に混合した。混合後、この混合物を、０．８ｍｍのビーズを入れた横型ビーズミルへ移した。次に、混合物を８時間粉砕（ミリング）した。
【０１６５】
次に、ミリングビーズを、ミリングした混合物から分離した。これにより、シアンミルベース（１）を得た。
【０１６６】
得られたミルベース中の顔料粒子は、１０７ｎｍのＺ平均粒子サイズを有していた。Ｚ平均粒子サイズは、マルバーン（Malvern）製のＺｅｔａｓｉｚｅｒ（商標）３０００を用い、すべての分散体について確認した。
【０１６７】
＜３．２  比較シアンミルベース（１）＞
顔料粉末（大日精化製ＴＲＢ−２の２１３部）、２．２で作製した比較分散剤水溶液（１）（２０５部）、および水（５８２部）を一緒に混合して、プレ混合物を形成した。
【０１６８】
このプレ混合物を、トリプルシャフトミキサーを用いて７時間充分に混合した。混合後、この混合物を、０．８ｍｍのビーズを入れた横型ビーズミルへ移した。次に、混合物を２２時間粉砕（ミリング）した。
【０１６９】
次に、ミリングビーズを、ミリングした混合物から分離した。これにより、比較シアンミルベース（１）を得た。得られたミルベース中の顔料粒子は、１２４ｎｍのＺ平均粒子サイズを有していた。
【０１７０】
＜４．  分散剤の架橋による被包粒子状固体の作製＞
＜４．１  分散剤の架橋＞
項目３．１から３．２において上記で作製したミルベースすべてについて、水を添加することにより、分散体に対して５重量％から１５重量％の顔料含有量に調節した。
【０１７１】
次に、各ミルベース中の分散剤を、架橋剤としてトリメチロールプロパンポリグリシジルエーテル（ナガセケムテックス（Nagase ChemteX）より入手したＤｅｎａｃｏｌ  ＥＸ−３２１（商標）、エポキシあたりの質量＝１４０、以降ＥＸ−３２１と略す）を用いて架橋した。これにより、分散剤中のカルボン酸基の一部が架橋され、それによって顔料粒子が被包された。架橋反応は、ホウ酸（アルドリッチより入手）の存在下で行った。各場合において、表１に示した成分の量を含有する混合物を作製した。架橋反応は、上述の混合物を、約６５℃の温度に５時間加熱することによって行った。これにより、表１のカラム１に示す名称の様々な被包顔料分散体が作製された。架橋の度合いは、特定量のエポキシ架橋剤を用いることによって制御した。
【０１７２】
【表１】
2014530920.tif 000002
【０１７３】
＜５．  金属キレート化剤の分散体への添加＞
上記４．１で作製した被包顔料分散体を、いくつかの場合では、金属キレート化剤としてのＥＤＴＡ四ナトリウムまたはＮ−（ホスホノメチル）イミノ二酢酸（ＰＭＩＤＡ）四ナトリウムのいずれかで処理した。架橋段階の完了後、キレート化剤の１０重量％水溶液を、被包顔料分散体および比較被包顔料分散体に、約６５℃の温度で添加し、１時間静置し、その後２５℃まで冷却した。添加したキレート化剤の量は、分散体における顔料含有量に対して４重量％であった。
【０１７４】
＜６．  金属キレート化剤の少なくとも一部の除去＞
上記５で作製した被包顔料分散体は、多くの場合では、カットオフ分子量５０ｋＤまたは平均ポアサイズ０．１ミクロンを有する膜を用いて精製した。膜精製は、クロスフローモードで行った。被包顔料分散体を、被包顔料分散体の体積１に対して約１０洗浄体積の純粋脱イオン水によるダイアフィルトレーションに掛けた。次に、膜を用いて被包分散体を濃縮し、約１０から１５重量％の固形分に戻した。
【０１７５】
これにより、表２に示すように、架橋のレベルが様々であり、様々な度合いの精製が施された種々の異なる最終被包顔料分散体が作製された。
【０１７６】
【表２】
2014530920.tif 000003
【０１７７】
＜７．  インクおよび比較インクの作製＞
上記の各最終被包顔料分散体を用いて、以下の組成を有するインクまたは比較インクを作製した。
＜インクビヒクル＞
被包顔料                            ２．５部＊
２−ピロリドン                      ２．８３部
グリセロール                        ９．４４部
１，２ヘキサンジオール              ３．７８部
Ｓｕｒｆｙｎｏｌ（商標）４６５      ０．９５部
純水                                １００部とするのに充分な量
Ｓｕｒｆｙｎｏｌ（登録商標）４６５は、エアプロダクツ（Air Products）から入手可能である界面活性剤である。
【０１７８】
＜＊−２．５部の被包顔料＞
２．５重量部の顔料を用いてインクを作製した。従って、最終被包顔料分散体が、全分散体に対して１０重量％の顔料を含有する場合、インクの配合には、２５重量部が用いられることになる。
【０１７９】
このインク配合物を用いて、以下のインクを作製した：
【０１８０】
【表３】
2014530920.tif 000004
【０１８１】
＜８．  サーマルインクジェットプリントヘッド操作性の評価＞
項目７で作製したインクを、Ｃａｎｏｎ  ＭＸ７６００サーマルインクジェットプリンターの空カートリッジに充填した。標準テストパターンを用いて、各インクにより最大１００ページを普通紙上に印刷し、印刷画質を以下のスケールに従って目視で評価した：
Ａ：印刷画質の劣化がまったくなく、１００ページを印刷することができた。
Ｂ：１００ページを印刷することができたが、試験の過程で印刷画質が劣化した。
Ｃ：このインクで印刷することができたのは１００ページ未満だった。
【０１８２】
試験の結果を表４に示した。
【０１８３】
【表４】
2014530920.tif 000005
【０１８４】
表４から、本発明に従うプロセスによって作製した分散体を、サーマルインクジェットプリンターにおける操作性が改善されるインクジェット印刷用インクの作製に用いることができることは容易に分かる。また、本発明の要件のいずれかが満たされない場合、それは、サーマルインクジェット印刷性能の著しい劣化をもたらすことも分かる。
【０１８５】
本発明者らは、本発明の範囲内の多くの異なる変更を伴う場合に、同様に有利な結果を得た。
【０１８６】
例えば：
ｉ）  Ｃ．Ｉ．ピグメントレッド１２２、Ｃ．Ｉ．ピグメントイエロー７４、およびカーボンブラックなどの別の選択肢としての粒子状固体；
ｉｉ）  ３２０００および３９０００などの別の選択肢としての重量平均分子量を有する分散剤；
ｉｉｉ）  １．５ミリモル／ｇの酸基などの別の選択肢としての酸価を有する分散剤；
ｉｖ）  粒子状固体に対して異なる重量比率で用いられた分散剤（例：粒子状固体の重量に対して４０および５０％の分散剤）；
ｖ）  ポリエチレングリコールジグリシジルエーテル、ポリプロピレングリコールジグリシジルエーテル、およびポリグリセロールポリグリシジルエーテルを含む異なる架橋剤；
ｖｉ）分散剤中の架橋性基の０．５ミリモル／ｇを架橋するのに充分な量の架橋剤を含む、異なる量の架橋；
ｖｉｉ）  粒子状固体の重量に対して１重量％を含む、異なる量の金属キレート化剤；
ｖｉｉｉ）分散体の体積の３×および６×を含む、精製段階で用いられる異なる洗浄体積；
を用いても、良好な結果を得た。
【０１８７】
全体として、これらの変更のすべてにおいても、やはり、上記セクション８において「Ａ」または「Ｂ」のスコアでランク付けされるようなサーマルインクジェット操作性を提供するインクへ配合することができる分散体が得られる。従って、本発明は、非常に多用途であり、広く応用可能である。
【０１８８】
＜９．  さらなるインク＞
表ＩおよびＩＩに記載のさらなるインクを作製することができ、ここで、ＦＥＣＤ１は、最終被包シアン分散体（１）であり、ＦＥＣＤ２は、最終被包シアン分散体（２）であり、上記段階６で作製したものである。インク添加剤の名称は以下で定める通りである。第二カラム以降で示される数値は、該当する成分の部の数値を意味し、部はすべて重量基準である。これらのインクは、圧電、メムジェット（Memjet）、および特にはサーマルインクジェット印刷によって紙に適用することができる。
【０１８９】
以下の略語を、表ＩおよびＩＩで用いる：
ＰＧ＝プロピレングリコール
ＤＥＧ＝ジエチレングリコール
ＮＭＰ＝Ｎ−メチルピロリドン
ＤＭＫ＝ジメチルケトン
ＩＰＡ＝イソプロパノール
ＭＥＯＨ＝メタノール
２Ｐ＝２−ピロリドン
ＭＩＢＫ＝メチルイソブチルケトン
Ｐ１２＝プロパン−１，２−ジオール
ＢＤＬ＝ブタン−２，３−ジオール
Ｓｕｒｆ＝エアプロダクツ製Ｓｕｒｆｙｎｏｌ（商標）４６５
ＰＨＯ＝Ｎａ２ＨＰＯ４  および
ＴＢＴ＝ターシャリーブタノール
ＴＤＧ＝チオジグリコール
ＧＬＹ＝グリセロール
ｎＢＤＰＧ＝ジプロピレングリコールのモノ−ｎ−ブチルエーテル
ｎＢＤＥＧ＝ジエチレングリコールのモノ−ｎ−ブチルエーテル
ｎＢＴＥＧ  ＝トリエチレングリコールのモノ−ｎ−ブチルエーテル
【０１９０】
【表５】
2014530920.tif 000006
【０１９１】
【表６】
2014530920.tif 000007
【国際調査報告】
2014530920.tif 000008
2014530920.tif 000009